(57)【要約】【課題】  所定の温度領域において減衰性能をバランスよく発揮させることができる減衰性塗料を提供する。【解決手段】  減衰性塗料は、水系樹脂分散液に対して減衰性付与成分を配合して構成される。水系樹脂分散液は、塗膜を形成する樹脂粒子が分散して構成される。減衰性付与成分は、塗膜に減衰性を付与する成分である。この減衰性付与成分は、その固体粒子が水系分散媒に分散した減衰性付与剤として配合される。この減衰性付与成分は、４，４′−ビス（α，α−ジメチルベンジル）ジフェニルアミンである。この減衰性塗料には、さらにポリオキシエチレンアルキルエーテルが配合される。【選択図】      図１
2006257235.tif 000002
【特許請求の範囲】
【請求項１】
塗膜を形成する樹脂粒子が分散してなる水系樹脂分散液に対して前記塗膜に減衰性を付与する減衰性付与成分を配合してなる減衰性塗料であって、
前記減衰性付与成分を、同減衰性付与成分の固体粒子が水系分散媒に分散した減衰性付与剤として配合してなり、
前記減衰性付与成分は４，４′−ビス（α，α−ジメチルベンジル）ジフェニルアミンであり、さらにポリオキシエチレンアルキルエーテルを配合してなることを特徴とする減衰性塗料。
【請求項２】
前記ポリオキシエチレンアルキルエーテルを、前記減衰性付与成分１００質量部に対して８０〜２２０質量部配合したことを特徴とする請求項１に記載の減衰性塗料。
【請求項３】
前記ポリオキシエチレンアルキルエーテルは、ポリオキシエチレンラウリルエーテルであることを特徴とする請求項１又は請求項２に記載の減衰性塗料。
【請求項４】
前記樹脂粒子は、アクリル系樹脂及びアクリル／スチレン系樹脂から選ばれる少なくとも一種の高分子材料から構成されることを特徴とする請求項１から請求項３のいずれか一項に記載の減衰性塗料。
【発明の詳細な説明】
【技術分野】
【０００１】
本発明は、振動エネルギー、衝撃エネルギー等のエネルギーを減衰する減衰性能を発揮する減衰性塗料に関するものである。
【背景技術】
【０００２】
従来、例えばベンゾチアジル基を有する化合物等は、各種樹脂材料に減衰性を付与する減衰性付与成分として知られている。さらに、こうした減衰性付与成分と、塗膜を形成する樹脂成分とを含有する減衰性塗料が知られている（例えば特許文献１〜３参照）。この減衰性塗料から得られる塗膜は、減衰性付与成分の作用によって、減衰性能を発揮する。
【特許文献１】特許第３３１８５９３号公報
【特許文献２】国際公開第９９／２８３９４号パンフレット
【特許文献３】国際公開第０１／０４０３９１号パンフレット
【発明の開示】
【発明が解決しようとする課題】
【０００３】
最近では、環境に対する影響を配慮して、水系分散媒中に樹脂粒子が分散している水系樹脂分散液、すなわち水性塗料が広く用いられている。こうした水性塗料に対して、減衰性付与成分を配合する場合、既に樹脂粒子が分散している水系分散媒中に減衰性付与成分を分散させることになる。その場合、減衰性付与成分の分散は、水性塗料中の樹脂粒子に阻害され易くなる。すなわち、水系樹脂分散液中において、減衰性付与成分の分散性が低下する結果、こうした減衰性塗料から形成される塗膜では減衰性能が十分に発揮されにくい実情がある。一方、減衰性塗料から形成される塗膜では、その減衰性能が十分に発揮される温度領域が広ければ広いほど、塗膜の利用価値が高まる。ところが、水系樹脂分散液に配合する減衰性付与成分の種類や配合量を設定することによって、特定の温度付近で優れた減衰性能を発揮する減衰性塗料を構成したとしても、その特定の温度から、ある程度離れた温度付近では十分な減衰性能が発揮されにくくなるといった現象が生じる。すなわち、所定の温度領域において、減衰性能をバランスよく発揮させる減衰性塗料を構成することは困難であった。
【０００４】
本発明は、こうした従来の実情に鑑みてなされたものであり、その目的は、所定の温度領域において減衰性能をバランスよく発揮させることができる減衰性塗料を提供することにある。
【課題を解決するための手段】
【０００５】
上記の目的を達成するために、請求項１に記載の発明は、塗膜を形成する樹脂粒子が分散してなる水系樹脂分散液に対して前記塗膜に減衰性を付与する減衰性付与成分を配合してなる減衰性塗料であって、前記減衰性付与成分を、同減衰性付与成分の固体粒子が水系分散媒に分散した減衰性付与剤として配合してなり、前記減衰性付与成分は４，４′−ビス（α，α−ジメチルベンジル）ジフェニルアミンであり、さらにポリオキシエチレンアルキルエーテルを配合してなることを要旨とする。
【０００６】
この構成によれば、減衰性付与成分が減衰性付与剤として配合されることにより、減衰性塗料中における減衰性付与成分の分散性が改善される。さらに、特定の減衰性付与成分に対し、ポリオキシエチレンアルキルエーテルを配合することにより、減衰性能の温度依存性を低減することができるようになる。
【０００７】
請求項２に記載の発明は、請求項１に記載の発明において、前記ポリオキシエチレンアルキルエーテルを、前記減衰性付与成分１００質量部に対して８０〜２２０質量部配合したことを要旨とする。
【０００８】
この構成によれば、減衰性能の温度依存性を一層低減することができるようになる。
請求項３に記載の発明は、請求項１又は請求項２に記載の発明において、前記ポリオキシエチレンアルキルエーテルは、ポリオキシエチレンラウリルエーテルであることを要旨とする。
【０００９】
上記ポリオキシエチレンアルキルエーテルとして、例えば請求項３に記載の成分を採用することができる。
請求項４に記載の発明は、請求項１から請求項３のいずれか一項に記載の発明において、前記樹脂粒子は、アクリル系樹脂及びアクリル／スチレン系樹脂から選ばれる少なくとも一種の高分子材料から構成されることを要旨とする。
【００１０】
上記樹脂粒子として、例えば請求項４に記載の樹脂粒子を採用することができる。
【発明の効果】
【００１１】
本発明によれば、所定の温度領域において減衰性能をバランスよく発揮させることができる。
【発明を実施するための最良の形態】
【００１２】
以下、本発明を具体化した実施形態を詳細に説明する。
本実施形態における減衰性塗料は、水系樹脂分散液に減衰性付与成分を配合して構成される。水系樹脂分散液は、塗膜を形成する樹脂粒子が分散して構成される。減衰性付与成分は、塗膜に減衰性を付与する成分であり、この減衰性付与成分は、減衰性付与剤として水系樹脂分散液に配合される。減衰性付与剤は、減衰性付与成分の固体粒子が水系分散媒に分散したものである。この減衰性塗料には、減衰性付与成分として４，４′−ビス（α，α−ジメチルベンジル）ジフェニルアミンが配合され、さらにポリオキシエチレンアルキルエーテルが配合される。
【００１３】
水系樹脂分散液に含有される樹脂粒子は高分子材料から形成され、その高分子材料としては、例えばアクリル系樹脂、アクリル／スチレン系樹脂、ウレタン系樹脂、フェノール系樹脂、塩化ビニル系樹脂、酢酸ビニル系樹脂、酢酸ビニル／アクリル系樹脂、エチレン／酢酸ビニル系樹脂、エポキシ系樹脂、ポリエステル系樹脂、アルキッド系樹脂、アクリロニトリル／ブタジエン共重合ゴム、スチレン／ブタジエン共重合ゴム、ブタジエンゴム、イソプレンゴム等が挙げられる。なお、これらの高分子材料は変性体であってもよい。
【００１４】
これらの高分子材料は単独で使用してもよいし、二種以上を組み合わせて使用してもよい。さらに、水系樹脂分散液には、これらの高分子材料から構成される樹脂粒子を単独で含有させてもよく、複数種の樹脂粒子を含有させてもよい。
【００１５】
これらの高分子材料の中でも、高い減衰性能を発揮させることができるという観点から、アクリル系樹脂及びアクリル／スチレン系樹脂から選ばれる少なくとも一種であることが好ましい。アクリル系樹脂としては、アクリル酸、アクリル酸エステル、メタクリル酸及びメタクリル酸エステルを単量体とする単独重合体、これらの単独重合体の混合物、並びにこれらの単量体が重合した共重合体が挙げられる。アクリル酸エステル及びメタクリル酸エステルとしては、メチルエステル、エチルエステル、プロピルエステル、２−エチルヘキシルエステル、エトキシエチルエステル等が挙げられる。アクリル系樹脂の中でも、減衰性付与成分との相溶性が良好であり、優れた減衰性能を発揮させ易いという観点から、メタクリル酸メチル／アクリル酸２−エチルヘキシル共重合体がさらに好ましい。
【００１６】
樹脂粒子の分散媒としては、水の他、水とアルコールとの混合液が挙げられる。アルコールとしては、メタノール、エタノール等が挙げられる。こうした樹脂粒子を含有する水系樹脂分散液は、例えば乳化剤を含有した水溶液中に単量体及び重合開始剤を滴下する乳化重合等の周知の方法に従って得ることができる。
【００１７】
減衰性付与成分は、樹脂材料中において、振動エネルギー、音のエネルギー、衝撃エネルギー等のエネルギー（但し、光エネルギー及び電気エネルギーを除く）を熱エネルギーに変換する作用を奏する化合物である。この減衰性付与成分である４，４′−ビス（α，α−ジメチルベンジル）ジフェニルアミンとしては、樹脂用添加剤の市販品であるノクラック（商品名）ＣＤ（大内新興化学工業（株）製）等を使用することができる。この減衰性付与成分は、水系樹脂分散液に対して減衰性付与剤として配合される。減衰性付与剤は、減衰性付与成分が固体粒子として水系分散媒に分散したものであるため、水系樹脂分散液に対する減衰性付与成分の分散性、すなわち減衰性塗料中における減衰性付与成分の分散性は改善される。
【００１８】
減衰性付与剤は、固体状態の減衰性付与成分、及び水系分散媒を含有している。この減衰性付与剤には、その他の成分として分散剤等が含有される他、充填剤、粘度調整剤、増粘剤、流動改良剤、消泡剤、沈降防止剤等を必要に応じて配合することが可能である。減衰性付与剤中における減衰性付与成分の含有量は、好ましくは５〜８０質量％、より好ましくは１０〜７０質量％、さらに好ましくは１５〜６０質量％である。この含有量が５質量％未満であると、所定量の減衰性付与成分を水系樹脂分散液に配合するに際し、減衰性付与剤の配合量が増大することになり、取り扱い性等が低下するおそれがある。一方、８０質量％を超えると、減衰性付与成分の分散性が十分に得られないおそれがある。
【００１９】
減衰性付与剤に使用される水系分散媒としては、水の他、水とアルコールの混合液が挙げられる。アルコールとしては、メタノール、エタノール等が挙げられる。減衰性付与剤中における水系分散媒の含有量は、好ましくは１０〜９０質量％、より好ましくは２０〜８５質量％、さらに好ましくは３０〜８０質量％である。この含有量が１０質量％未満であると、減衰性付与剤の分散性が十分に得られないおそれがある。一方、９０質量％を超えると、所定量の減衰性付与成分を水系樹脂分散液に配合するに際し、減衰性付与剤の配合量が増大することになり、取り扱い性等が低下するおそれがある。
【００２０】
減衰性付与成分の粒子径は、好ましくは１〜１００μｍである。この粒子径が１μｍ未満であると、製造が困難となるおそれがある。一方、１００μｍを超えると、減衰性付与成分の分散安定性が低下するおそれがある。
【００２１】
水系樹脂分散液に対する減衰性付与剤の配合量は、樹脂粒子と減衰性付与成分との合計量中における減衰性付与成分の含有量に換算して、好ましくは１〜６０質量％、より好ましくは２〜５５質量％、さらに好ましくは３〜５０質量％、最も好ましくは５〜４０質量％である。この配合量が１質量部未満であると、減衰性能を十分に付与することが困難となるおそれがある。一方、６０質量％を超えると、それ以上の減衰性能が得られにくくなる。この減衰性付与剤の配合量を、樹脂粒子と減衰性付与成分との合計量に含有する減衰性付与成分の含有量に換算して５質量％以上に設定すると、塗膜に優れた減衰性能を付与することができるようになる。
【００２２】
減衰性付与成分であるポリオキシエチレンアルキルエーテルは、減衰性能の温度依存性を低減させるために配合される成分である。このポリオキシエチレンアルキルエーテルは、例えば下記一般式（１）で示される。
【００２３】
ＲＯ（ＣＨ２ＣＨ２Ｏ）ｎＨ  ・・・（１）
（式中、Ｒは炭素数１〜２２の直鎖又は分岐鎖アルキル基であり、ｎはオキシエチレン鎖の平均付加モル数を示す２〜３０の整数である。）
ポリオキシエチレンアルキルエーテルは、ポリオキシエチレンラウリルエーテル、ポリオキシエチレンセチルエーテル、ポリオキシエチレンステアリルエーテル等が挙げられ、特に、上記樹脂粒子を構成する樹脂材料として、アクリル系樹脂及びアクリル／スチレン系樹脂から選ばれる少なくとも一種を採用した場合、ポリオキシエチレンラウリルエーテルが好適である。
【００２４】
ここで、上記減衰性付与成分は、４０℃付近における減衰性能を高める作用に優れている。ポリオキシエチレンアルキルエーテルは、特に４０℃付近より低温側（２０℃付近まで）の減衰性能を改善する作用を発揮する。ポリオキシエチレンアルキルエーテルの配合量は、減衰性付与成分１００質量部に対し、好ましくは８０〜２２０質量部、より好ましくは１００〜１９０質量部である。この配合量が８０質量部未満であると、４０℃よりも低温側（２０℃付近）における減衰性能が十分に発揮されにくくなるおそれがある。一方、２２０質量部を超えると、高温側（６０℃付近）における減衰性能が十分に発揮されにくくなるおそれがある。
【００２５】
こうした減衰性塗料の減衰性能、すなわち減衰性塗料から得られる塗膜の減衰性能は、塗膜の損失係数によって示される。つまり、塗膜の損失係数が高ければ高いほど、塗膜の減衰性能が優れることが示される。塗膜の損失係数は、中央加振法損失係数測定装置（ＣＦ５２００タイプ、小野測器（株）製）等によって測定することができる。
【００２６】
減衰性塗料には、その他の成分として、充填剤、ゲル化剤、発泡剤、発泡助剤、分散剤、粘度調整剤、増粘剤、流動改良剤、消泡剤、造膜助剤、沈降防止剤等を必要に応じて配合することが可能である。充填剤としては、マイカ、タルク、クレー、硫酸バリウム、炭酸マグネシウム、シリカ、珪藻土、ゼオライト、フェライト、カーボン等が挙げられる。ゲル化剤としては、有機ゲル化剤と無機ゲル化剤とに分類され、有機ゲル化剤としてはでんぷん、でんぷん誘導体等が挙げられ、無機ゲル化剤としては硝酸アンモニウム、硝酸カルシウム、炭酸カリウム、塩化カリウム、塩化カルシウム、塩化アンモニウム等が挙げられる。減衰性塗料には、減衰性能をさらに向上させるために充填剤を配合することが好ましい。その充填剤としては、マイカ、タルク、クレー、硫酸バリウム、炭酸マグネシウム、シリカ、珪藻土、ゼオライト、フェライト、カーボン等が挙げられる。これらの充填剤は、単独で配合してもよいし、複数種を組み合わせて配合してもよい。
【００２７】
水系樹脂分散液、減衰性付与剤及びポリオキシエチレンアルキルエーテルの混合は、各種ホモジナイザー等の攪拌装置を使用することができる。
減衰性塗料を使用するには、減衰性塗料を適用箇所に塗布した後、減衰性塗料を乾燥させることにより、塗膜を形成させる。この塗布には、エアスプレーガン、エアレススプレーガン、刷毛塗り等の塗布手段を用いることが可能である。この減衰性塗料は、振動エネルギーを熱エネルギーに変換することによって、振動エネルギーを減衰する制振塗料として利用することができる。こうした制振塗料は、例えば自動車、内装材、建材、家電機器等に適用され、モータ等の被制振箇所に適用することができる。また、この減衰性塗料は、衝撃エネルギーを熱エネルギーに変換することによって、衝撃エネルギーを減衰する衝撃吸収塗料として利用することができる。こうした衝撃吸収塗料は、例えば靴、グローブ、各種防具、グリップ、ヘッドギア等のスポーツ用品、ギプス、マット、サポーター等の医療用品、壁材、床材、フェンス等の建材、各種緩衝材、各種内装材等に適用することができる。
【００２８】
さて、減衰性成分は減衰性付与剤として水系樹脂分散液に配合されるため、減衰性付与成分が十分に分散した状態の減衰性塗料を構成することができる。すなわち、本実施形態の減衰性塗料は、減衰性付与成分を粉体として水系樹脂分散液に配合した従来の減衰性塗料よりも、減衰性付与成分の分散性が改善された減衰性塗料となる。この減衰性塗料から形成される塗膜では、減衰性付与成分の配合によって、特定の温度付近における減衰性能が高められている。さらに、本実施形態の減衰性塗料には、ポリオキシエチレンアルキルエーテルが配合されているため、そうした減衰性能における温度依存性が低減される。
【００２９】
本実施形態によって発揮される効果について、以下に記載する。
（１）  減衰性付与成分を減衰性付与剤として配合したことにより、減衰性塗料中における減衰性付与成分の分散性が改善される。よって、この減衰性塗料から形成される塗膜中においても、減衰性付与成分が凝集した凝集物の発生を低減することができるようになる結果、特定の温度付近（例えば４０℃付近）において優れた減衰性能を発揮するようになる。さらに、減衰性付与成分である４，４′−ビス（α，α−ジメチルベンジル）ジフェニルアミンに対し、ポリオキシエチレンアルキルエーテルを配合することにより、減衰性能の温度依存性を低減することができるようになる。従って、この減衰性塗料によれば、所定の温度領域（例えば２０℃付近から４０℃付近まで）において減衰性能をバランスよく発揮させることができる。
【００３０】
（２）  ポリオキシエチレンアルキルエーテルを、前記減衰性付与成分１００質量部に対して８０〜２２０質量部配合することにより、所定の温度範囲（例えば２０℃付近から６０℃付近）における減衰性能の調和がとれるようになる。すなわち、減衰性能の温度依存性を一層低減することができるようになる。従って、所定の温度領域（例えば２０℃付近から６０℃付近まで）において減衰性能を一層バランスよく発揮させることができる。
【００３１】
次に、上記実施形態から把握できる技術的思想について以下に記載する。
（イ）  前記減衰性付与剤を、前記樹脂粒子と前記減衰性付与成分との合計量中における前記減衰性付与成分の含有量に換算して１〜６０質量％配合した請求項１から請求項４のいずれか一項に記載の減衰性塗料。
【００３２】
（ロ）  前記高分子材料としてメタクリル酸メチル／アクリル酸２−エチルヘキシル共重合体を含む請求項４に記載の減衰性塗料。
【実施例】
【００３３】
次に、実施例及び比較例を挙げて前記実施形態をさらに具体的に説明する。
（実施例１〜５）
４，４′−ビス（α，α−ジメチルベンジル）ジフェニルアミン（大内新興化学工業（株）製、ノクラック（商品名）ＣＤ）が固体粒子として水系分散媒に分散している減衰性付与剤（不揮発分：３８質量％、分散媒：水、固体粒子の平均粒径：１．０μｍ）を準備した。この減衰性付与剤と、ポリオキシエチレンアルキルエーテルとしてのポリオキシエチレンラウリルエーテル（旭電化工業（株）製、アデカトール（商品名）ＬＢ−１０３）とを水系樹脂分散液であるアクリル系エマルション（不揮発分５３．７質量％、水等４６．３質量％）に配合することにより、減衰性塗料を調製した。水系樹脂分散液に対する減衰性付与剤（Ａ）の配合量及びポリオキシエチレンアルキルエーテル（Ｂ）の配合量を表１に示す。なお、表１に示す減衰性付与剤（Ａ）の配合量は、樹脂粒子（不揮発分）と減衰性付与成分との合計量中における減衰性付与成分の含有量に換算した値を示している。また、ポリオキシエチレンアルキルエーテル（Ｂ）の配合量は、減衰性付与成分１００質量部に対する質量部で示している。
【００３４】
（比較例１）
ポリオキシエチレンアルキルエーテルを配合しない以外は、実施例と同様に減衰性塗料を調製した。
【００３５】
（比較例２）
減衰性付与剤を配合せずに、実施例１と同様に水系樹脂分散液に対しポリオキシエチレンアルキルエーテルを配合することにより、塗料を調製した。なお、ポリオキシエチレンアルキルエーテルは、実施例１と同量（５．０質量％）の減衰性付与剤を配合したと仮定し、その減衰性付与剤の配合量１００質量部に対して８１．０質量部に相当する量を配合した。
【００３６】
【表１】
2006257235.tif 000003
なお、各実施例及び各比較例では、充填剤等がその他の成分として配合されている。その他の成分の配合量は、各実施例及び各比較例の樹脂粒子に対する量において同一となるように調整した。従って、各実施例及び各比較例において、減衰性能に対するその他の成分の影響は同じとみなすことができる。
【００３７】
＜減衰性能の評価＞
各実施例の減衰性塗料を鋼板（厚さ０．８ｍｍ）に塗布した後、１４０℃で２５分間加熱乾燥することにより塗膜を形成し、これらの塗膜を試験片とした。なお、鋼板に対する減衰性塗料の塗布量は、加熱乾燥後における塗膜の面密度が２．０ｋｇ／ｍ２になるように調整している。同様に、各比較例の塗料から塗膜を形成し、この塗膜を試験片とした。各例の試験片について、中央加振法損失係数測定装置（ＣＦ５２００タイプ、小野測器（株）製）を用いて、２０℃、４０℃、及び６０℃における損失係数（η）を測定した。
【００３８】
＜評価結果＞
各実施例及び各比較例における損失係数の測定結果を表２に示す。なお、表２に示す損失係数の差は、４０℃における損失係数から２０℃における損失係数を引いた値である。また、実施例１、実施例５、比較例１及び比較例２における温度と損失係数の関係を図１に示す。
【００３９】
【表２】
2006257235.tif 000004
比較例１では、減衰性付与剤の配合によって４０℃における損失係数は高い値を示しているが、２０℃における損失係数は減衰性付与剤を配合していない比較例２の損失係数よりも低い値を示している。すなわち、この比較例１では、４０℃付近において減衰性能は発揮されるものの、２０℃付近において減衰性能が十分に発揮されないことがわかる。
【００４０】
これに対し、各実施例では、４０℃における損失係数を高い水準で維持しつつ、２０℃における損失係数が向上されていることがわかる。すなわち、各実施例における損失係数の差は比較例１における損失係数の差よりも小さい値を示していることから、ポリオキシエチレンアルキルエーテルを配合することにより、損失係数の温度依存性を低減することができることがわかる。なお、比較例２は、減衰性付与剤が配合されていないため、４０℃における損失係数の値が各実施例の損失係数のよりも低く、十分な減衰性能が発揮されないことがわかる。
【００４１】
また、ポリオキシエチレンアルキルエーテルの配合量が増加するにつれ、２０℃における損失係数は高まる一方、６０℃における損失係数は低下する傾向がある。こうした傾向に着目し、ポリオキシエチレンアルキルエーテルを、減衰性付与成分１００質量部に対して８０〜２２０質量部配合することにより、所定の温度領域（２０℃付近から６０℃付近まで）の減衰性能を一層バランスよく発揮させることができることがわかる。
【図面の簡単な説明】
【００４２】
【図１】実施例１、実施例５、比較例１及び比較例２における温度と損失係数の関係を示すグラフ。
【図１】
2006257235.tif 000005